(57)【特許請求の範囲】
【請求項１】
鞘成分を熱融着成分とする芯鞘型熱融着フィラメントが含有されてなるストランドを、少なくとも３本以上引き揃えて加撚した撚りロープよりなり、該芯鞘型熱融着フィラメントの鞘成分による融着及び固化によって高剛性化された連結ロープにおいて、
前記連結ロープは、両末端部位にアンカー部を持ち、該アンカー部は、前記撚りロープの末端の所定長を解撚して、未解撚部と、解撚開始点から３本のストランド束Ａ，Ｂ及びＣに分離した解撚部とを形成し、該ストランド束Ａは該ストランド束Ｂで形成されたループで、該ストランド束Ｂは該ストランド束Ｃで形成されたループで、該ストランド束Ｃは該ストランド束Ａで形成されたループで、各々、解撚開始点に締めつけられており、該ストランド束Ａ，Ｂ及びＣの各々の端末は、該未解撚部のストランド間に挿入されてなることを特徴とする連結用ロープ。
【請求項２】
鞘成分を熱融着成分とする芯鞘型熱融着フィラメントが含有されてなるストランドを、少なくとも３本以上引き揃えて加撚した撚りロープよりなり、該芯鞘型熱融着フィラメントの鞘成分による融着及び固化によって高剛性化された連結ロープにおいて、
前記連結ロープは、一方の末端部位にアンカー部を持ち、該アンカー部は、前記撚りロープの末端の所定長を解撚して、未解撚部と、解撚開始点から３本のストランド束Ａ，Ｂ及びＣに分離した解撚部とを形成し、該ストランド束Ａは該ストランド束Ｂで形成されたループで、該ストランド束Ｂは該ストランド束Ｃで形成されたループで、該ストランド束Ｃは該ストランド束Ａで形成されたループで、各々、解撚開始点に締めつけられており、該ストランド束Ａ，Ｂ及びＣの各々の端末は、該未解撚部のストランド間に挿入されてなり、
他方の末端部位に環部を持ち、該環部は、撚りロープの他方末端の所定長を解撚して、未解撚部と解撚開始点から３本のストランド束ａ，ｂ及びｃに分離した解撚部とを形成すると共に、該未解撚部で環を形成し、該環が形成されていない未解撚部のストランド間に、該ストランド束ａ，ｂ及びｃの各々の端末が挿入されてなることを特徴とする吊り下げ用ロープ。
【請求項３】
請求項２記載の吊り下げ用ロープの２本を環部同士繋げて、両末端部位をアンカー部とした連結用ロープ。
【請求項４】
請求項２記載の吊り下げ用ロープの２本を一つのリングに繋げて、両末端部位をアンカー部とした連結用ロープ。
【請求項５】
請求項１、３又は４記載の連結用ロープの一方のアンカー部を石材に穿たれた孔に挿入し、該連結用ロープの他方のアンカー部を他の石材に穿たれた孔に挿入した後、硬化性接着剤を各孔内に充填し硬化させることを特徴とする連結ロープによる石材の連結方法。
【請求項６】
請求項２記載の吊り下げ用ロープのアンカー部を石材に穿たれた孔に挿入した後、硬化性接着剤を該孔内に充填し硬化させることを特徴とする吊り下げ用ロープの石材への取付方法。
【請求項７】
請求項１、３又は４記載の連結用ロープの一方のアンカー部が石材に埋入された状態で固着されていることを特徴とする連結用ロープ付き石材。
【請求項８】
石材が、自然石、擬石又はコンクリートブロックである請求項７記載の連結用ロープ付き石材。
【請求項９】
擬石原料又はコンクリート原料を型枠内に充填した後、請求項１，３又は４記載の連結用ロープの一方のアンカー部を該擬石原料又は該コンクリート原料内に差し入れ、次いで、該擬石原料又は該コンクリート原料を凝固させて擬石又はコンクリートブロックを得ることを特徴とする連結用ロープ付き石材の製造方法。
【請求項１０】
請求項２記載の吊り下げ用ロープのアンカー部が石材に埋入された状態で固着されていることを特徴とする吊り下げ用ロープ付き石材。
【請求項１１】
石材が、自然石、擬石又はコンクリートブロックである請求項１０記載の吊り下げ用ロープ付き石材。
【請求項１２】
擬石原料又はコンクリート原料を型枠内に充填した後、請求項２記載の吊り下げ用ロープのアンカー部を該擬石原料又は該コンクリート原料内に差し入れ、次いで、該擬石原料又は該コンクリート原料を凝固させて擬石又はコンクリートブロックを得ることを特徴とする吊り下げ用ロープ付き石材の製造方法。
【発明の詳細な説明】
【技術分野】
【０００１】
本発明は、河川の根固め工や護岸工等に、自然石、擬石又はコンクリートブロック等（以下、「石材」という。）を用いる際、これらを連結するための連結用ロープ又はこれらを吊り下げて移動させるための吊り下げ用ロープに関するものである。
【背景技術】
【０００２】
河川や海岸の根固め工や護岸工等において、石材を川床や地盤に敷設することが行われている。この際、石材を一個づつ敷設すると、水流や波によって押し流されてしまうので、複数の石材を連結して敷設することが行われている。
【０００３】
石材の連結具としては、従来より、金属製アンカーが用いられているが、金属製故に錆びて脆くなり、長期に亙って使用できないということがあった。このため、合成繊維製ロープを連結具として用いることが提案されている（特許文献１）。
【０００４】
この合成繊維製ロープは、鞘成分を熱融着成分とする芯鞘型熱融着フィラメントが含有されてなるストランドを、３本引き揃えて加撚した撚りロープよりなるものであり、この芯鞘型熱融着フィラメントの鞘成分による融着及び固化によって高剛性化されたものである（特許文献１の段落００３７）。
【０００５】
この合成繊維製ロープは、以下のようにして連結具として用いられている。すなわち、二つの石材に孔を穿ち、一方の石材の孔に合成繊維製ロープの一方の末端部位を挿入し、他方の石材の孔に当該合成繊維性ロープの他方の末端部位を挿入した後、硬化性樹脂を各孔に充填し硬化を完了させて、二つの石材を合成繊維製ロープで連結するというものである。
【０００６】
【特許文献１】特開２０１０−４３４４７号公報（特許請求の範囲及び段落００３７）
【発明の概要】
【発明が解決しようとする課題】
【０００７】
特許文献１に記載された合成繊維製ロープは錆びにくく、長期に亙って使用できるものである。しかるに、合成繊維製ロープの末端部位は、ストランドが引き揃えられて加撚されているだけで比較的平滑なため、石材の孔に挿入して硬化性樹脂で固めても、引き抜かれやすいということがあった。そこで、本発明は、石材の孔に挿入される末端部位に球根のような膨らみを設け、固めた硬化性樹脂に対するアンカー効果を増大させ、孔から合成繊維製ロープが引き抜かれにくいようにしたものである。
【課題を解決するための手段】
【０００８】
すなわち、本発明は、鞘成分を熱融着成分とする芯鞘型熱融着フィラメントが含有されてなるストランドを、少なくとも３本以上引き揃えて加撚した撚りロープよりなり、該芯鞘型熱融着フィラメントの鞘成分による融着及び固化によって高剛性化された連結ロープにおいて、前記連結ロープは、両末端部位にアンカー部を持ち、該アンカー部は、前記撚りロープの末端の所定長を解撚して、未解撚部と、解撚開始点から３本のストランド束Ａ，Ｂ及びＣに分離した解撚部とを形成し、該ストランド束Ａは該ストランド束Ｂで形成されたループで、該ストランド束Ｂは該ストランド束Ｃで形成されたループで、該ストランド束Ｃは該ストランド束Ａで形成されたループで、各々、解撚開始点に締めつけられており、該ストランド束Ａ，Ｂ及びＣの各々の端末は、該未解撚部のストランド間に挿入されてなることを特徴とする連結用ロープに関するものである。
【０００９】
また、本発明は連結用ロープだけではなく、吊り下げ用ロープに関するものである。すなわち、ロープの一方の末端部位に連結用ロープのアンカー部を持ち、他方の末端部位に環部を持ち、該環部は、撚りロープの他方末端の所定長を解撚して、未解撚部と解撚開始点から３本のストランド束ａ，ｂ及びｃに分離した解撚部とを形成すると共に、該未解撚部で環を形成し、該環が形成されていない未解撚部のストランド間に、該ストランド束ａ，ｂ及びｃの各々の端末が挿入されてなることを特徴とする吊り下げ用ロープに関するものである。
【００１０】
また、本発明は、上記した連結用ロープを用いて、二つの石材を連結する方法に関し、一方のアンカー部を石材に穿たれた孔に挿入し、他方のアンカー部を他の石材に穿たれた孔に挿入した後、硬化性接着剤を各孔内に充填し硬化させることを特徴とする連結ロープによる石材の連結方法に関するものである。
【００１１】
また、本発明は、上記した吊り下げ用ロープを石材に取り付ける方法に関し、アンカー部を石材に穿たれた孔に挿入した後、硬化性接着剤を該孔内に充填し硬化させることを特徴とする吊り下げ用ロープの石材への取付方法に関するものである。吊り下げ用ロープが取り付けられた石材は、吊り下げ用ロープの環部をフック等で引っ掛けることにより、クレーン等によって移動させうるのである。
【００１２】
また、本発明は、連結用ロープの一方のアンカー部が石材に埋入された状態で固着されていることを特徴とする連結用ロープ付き石材に関するものである。かかる連結用ロープ付き石材は、石材に孔を穿ち、この孔に連結用ロープのアンカー部を挿入した後、硬化性接着剤を孔内に充填し硬化させることにより得られる。また、石材が擬石又はコンクリートブロックである場合は、擬石原料又はコンクリート原料を型枠内に充填した後、連結用ロープの一方のアンカー部を該擬石原料又は該コンクリート原料内に差し入れ、次いで、該擬石原料又は該コンクリート原料を凝固させて得ることもできる。後者の方法で得られた連結用ロープ付き擬石又はコンクリートブロックは、硬化性樹脂が用いられていない。
【００１３】
また、本発明は、吊り下げ用ロープのアンカー部が石材に埋入された状態で固着されていることを特徴とする吊り下げ用ロープ付き石材に関するものである。かかる吊り下げようロープ付き石材は、石材に孔を穿ち、この孔に吊り下げ用ロープのアンカー部を挿入した後、硬化性接着剤を孔内に充填し硬化させることにより得られる。また、石材が擬石又はコンクリートブロックである場合は、擬石原料又はコンクリート原料を型枠内に充填した後、吊り下げ用ロープのアンカー部を該擬石原料又は該コンクリート原料内に差し入れ、次いで、該擬石原料又は該コンクリート原料を凝固させて得ることもできる。後者の方法で得られた吊り下げ用ロープ付き擬石又はコンクリートブロックは、硬化性樹脂が用いられていない。
【発明の効果】
【００１４】
本発明に係る連結用ロープ又は吊り下げ用ロープに設けられたアンカー部は、撚りロープの末端部位を解撚して得られた少なくとも３本のストランド束Ａ，Ｂ及びＣを、それぞれのストランド束が他のストランド束のループで解撚開始点において締めつけ、さらに、各ストランド束Ａ，Ｂ及びＣの端末を、未解撚部のストランド間に挿入した構成となっている。すなわち、ストランド束Ａ，Ｂ及びＣが均等に絡んで、ロープの末端部位を均等に膨出させている。したがって、アンカー部は、未解撚部に比べてその径が大きくなって、球根のような形状となっている。よって、このアンカー部を石材の孔に挿入して、硬化性樹脂を孔に充填して硬化させると、アンカー効果によって、連結用ロープ又は吊り下げ用ロープが孔から引き抜かれにくいという効果を奏する。
【００１５】
また、硬化性樹脂を用いることなく得られた連結用ロープ付き又は吊り下げ用ロープ付き擬石又はコンクリートブロックの場合も、アンカー部が擬石又はコンクリートブロック内部に埋入されており、アンカー部が球根のような形状となっているので、連結用ロープ又は吊り下げ用ロープが引き抜かれにくいという効果を奏する。
【図面の簡単な説明】
【００１６】
【図１】図１は本発明の一例に係る連結用ロープの平面図である。
【図２】図２は本発明の一例に係る吊り下げ用ロープの平面図である。
【図３】図３は本発明の一例に係る連結用ロープ又は吊り下げ用ロープのアンカー部を形成する一つの方法を模式的に図示したものである。
【図４】図４は本発明の他の例に係る連結用ロープ又は吊り下げ用ロープのアンカー部を形成する他の方法を模式的に図示したものである。
【図５】図５は本発明の吊り下げ用ロープの環部を形成する一つの方法を模式的に図示したものである。
【発明を実施するための形態】
【００１７】
本発明に係る連結用ロープ又は吊り下げ用ロープは、撚りロープで形成されたものである。撚りロープとは、ストランドを少なくとも３本以上引き揃えて加撚したものであり、本発明では一般的に３本撚りロープが用いられる。本発明においては、ストランド中に、鞘成分を熱融着成分とする芯鞘型熱融着フィラメントが含有されている。一般にストランドは複数本のフィラメントからなるものであり、複数本のフィラメントがいずれも芯鞘型熱融着フィラメントであってもよいし、芯鞘型熱融着フィラメントと共に単相フィラメント等が混合含有されていてもよい。芯鞘型熱融着フィラメントとしては、たとえば、鞘成分が低融点ポリエステルで芯成分が高融点ポリエステルで構成されたフィラメントが採用される。このフィラメントに熱を与えると、芯成分は溶融又は軟化しないけれども、鞘成分が溶融又は軟化して、ストランド中のフィラメント相互間又はストランド間が熱融着されるのである。そして、この熱融着後に鞘成分が固化することにより、撚りロープは、フィラメント及びストランドが動きにくくなり、高剛性化するのである。なお、熱を与えるのは、後述するアンカー部１及び環部２が形成された後である。
【００１８】
本発明に係る連結用ロープは、撚りロープの両末端部位にアンカー部１，１を持っている。また、本発明に係る吊り下げ用ロープの一方の末端部位にアンカー部１を持っている。各アンカー部１は、撚りロープの末端の所定長を解撚して作成されるものである。具体的に作成手順の一例を示すと、図３のとおりである。すなわち、撚りロープの末端の所定長を解撚して、３本のストランド束Ａ，Ｂ及びＣに分離した解撚部を形成する（図３の（１））。撚りロープが３本撚りロープの場合は、ストランド束Ａ，Ｂ及びＣは、各々１本のストランドよりなる。撚りロープが４本撚りロープの場合は、ストランド束Ａは２本のストランドよりなり、ストランド束Ｂ及びＣは１本のストランドよりなるものとすればよい。解撚は解撚開始点３から行えばよく、解撚したストランド束Ａ，Ｂ及びＣの長さは、各々、２〜６ｃｍ程度でよい。なお、解撚されない箇所は、未解撚部４となっており、当初の撚りロープの形態をそのまま保っている。また、解撚時に未解撚部４が解撚しないように、解撚開始点３の周囲を糸等で縛っておくのが好ましい。
【００１９】
次に、ストランド束Ａをストランド束Ｂの裏側でループ形状とする（図３の（２））。そして、ストランド束Ｂをループ状のストランド束Ａの裏側に回してループ形状としながら、ストランド束Ｂの端末をストランド束Ｃの表側に位置させる（図３の（３））。次いで、ストランド束Ｃをループ形状にしながら、ストランド束Ｃの端末をストランド束Ａで形成されたループの中に通す（図３の（４））。そして、ストランド束Ａ，Ｂ及びＣの端末を、未解撚部４の方向に締めつける（図３の（５））。以上の手順で、ストランド束Ａはストランド束Ｂで形成されたループで、ストランド束Ｂはストランド束Ｃで形成されたループで、ストランド束Ｃはストランド束Ａで形成されたループで、各々、均等に解撚開始点３に締めつけられ、団子状となる。その後、ストランド束Ａ，Ｂ及びＣの端末を、未解撚部４の撚られたストランド相互間の間に順次挿入する。以上のようにして、アンカー部１を得ることができる。
【００２０】
また、図４に示す手順でもアンカー部１を得ることができる。まず、図３の場合と同様に、撚りロープを解撚して、ストランド束Ａ，Ｂ及びＣを形成する（図４の（１））。ストランド束Ａをストランド束Ｃの表側から裏側に回してループ形状とすると共に、ストランド束Ｃの解撚開始点３近傍を弛ませてループ形状とする（図４の（２））。次いで、ストランド束Ｂでループを形成し、このループにストランド束Ａの端末を通す（図４の（３））。その後、ストランド束Ｂの端末を、ストランド束Ｃのループに通す（図４の（４））。以上の手順で、ストランド束Ａはストランド束Ｂで形成されたループで、ストランド束Ｂはストランド束Ｃで形成されたループで、ストランド束Ｃはストランド束Ａで形成されたループで、各々、均等に解撚開始点３に締めつけられ、団子状となる。その後、ストランド束Ａ，Ｂ及びＣの端末を、未解撚部４の撚られたストランド相互間の間に順次挿入する。以上のようにして、アンカー部１を得ることができる。
【００２１】
また、本発明に係る吊り下げ用ロープは、その他方の末端部位には環部２を持っている。環部２は、図５に示すような手順で作成することができる。まず、アンカー部１の場合と同様に、撚りロープの末端の所定長を解撚して、３本のストランド束ａ，ｂ及びｃに分離した解撚部を形成すると共に、未解撚部４を曲げてループ状にする（図５の（１））。そして、解撚開始点３を未解撚部４に当接させて閉ループとした状態で、ストランド束ａ，ｂ及びｃを未解撚部４のストランド間に順次挿入する（図５の（２））。これにより、環部２を得ることができる。
なお、アンカー部１及び環部２を作成した連結用ロープ及び吊り下げ用ロープは、その後、芯鞘型熱融着フィラメントに熱を与えて、鞘成分を溶融又は軟化させ、その後冷却して固化し、高剛性化することは前記したとおりである。
【００２２】
本発明に係る連結用ロープは、以下のようにして用いることができる。まず、石材に孔を穿つ。孔の形状は任意であるが、一般的に円柱形で、内径２〜５ｃｍで深さが５〜１５ｃｍ程度である。そして、連結用ロープの場合は、一方のアンカー部１を石材の孔に挿入し、他方のアンカー部１を他の石材の孔に挿入する。そして、それぞれの石材の孔に硬化性接着剤を充填し硬化させれば、二つの石材を連結させることができる。硬化性樹脂としては従来公知のものが用いられる。たとえば、硬化剤と樹脂とからなる２液タイプの常温硬化性樹脂が好適に用いられる。また、大気中の湿気によって硬化する１液タイプの湿気硬化性樹脂も用いられる。なお、樹脂としては、変成アクリル樹脂やエポキシ樹脂等が用いられる。
【００２３】
本発明に係る吊り下げ用ロープの場合も、連結用ロープと同様に、アンカー部１を石材の孔に挿入し、硬化性樹脂をその孔に充填し硬化させればよい。吊り下げ用ロープを石材に取り付けておくと、環部２をクレーン等のフックに引っ掛けて、石材を自由に任意の場所に搬送することができる。
【００２４】
吊り下げ用ロープの場合は、これを二つ以上組み合わせて、連結用ロープとすることもできる。すなわち、２本の吊り下げ用ロープの環部２同士を繋げれば、両端にアンカー部１，１を持つ連結用ロープとなる。また、２本の吊り下げ用ロープの環部２，２を、一つのリングに繋げれば、両端にアンカー部１，１を持つ連結用ロープとなる。このような環部２同士又は環部２とリングとは、単に２本を繋げるのではなく、３本以上を繋げてもよい。３本以上繋げると、３個以上のアンカー部１，１，１・・・を持つ連結用ロープを得ることができる。なお、環部２同士を繋げたり、環部２とリングを繋げるのは、環部２を作成しながら繋げるのであり、繋げた後に芯鞘型熱融着フィラメントの鞘成分に熱を与えて、高剛性化する。
【００２５】
さらに、本発明では、予め石材に連結用ロープ又は吊り下げ用ロープを固着しておいてもよい。具体的には、石材に孔を穿ち、連結用ロープ又は吊り下げ用ロープのアンカー部１をこの孔に差し入れた後、硬化性樹脂を孔に充填し硬化させれば、アンカー部１が石材に埋入し固着している連結用ロープ付き又は吊り下げ用ロープ付き石材を得ることができる。また、石材が擬石又はコンクリートブロックである場合は、以下のような方法で、連結用ロープ付き又は吊り下げ用ロープ付き石材を得ることができる。まず、石粒や接着剤等からなる擬石原料又は砂利やセメント等からなるコンクリート原料を準備する。そして、型枠内に擬石原料又はコンクリート原料を充填した後、この擬石原料又はコンクリート原料の中に、連結用ロープ又は吊り下げ用ロープのアンカー部１を差し入れる。その後、擬石原料又はコンクリート原料を凝固させれば、連結用ロープ又は吊り下げ用ロープのアンカー部１が擬石又はコンクリートに埋入された状態で固着されている連結用ロープ又は吊り下げ用ロープを得ることができる。
【実施例】
【００２６】
実施例１
芯成分が融点２６０℃のポリエステル系重合体で、鞘成分が融点１６０℃の共重合ポリエステル系重合体である芯鞘型熱融着フィラメント９６本よりなる１１００ｄｔｅｘのマルチフィラメントを準備した。このマルチフィラメント６本を引き揃えて、Ｚ方向に撚数２５０Ｔ／Ｍで撚って第一合撚糸を得た。この第一合撚糸３本を引き揃えて、Ｓ方向に撚数１２０Ｔ／Ｍで撚って第二合撚糸を得た。この第二合撚糸６本を引き揃えて、Ｓ方向に撚数６０Ｔ／Ｍで撚って第三合撚糸を得た。そして、第三合撚糸の周囲を、予め準備した第二合撚糸１２本で被覆するようにして引き揃え、Ｓ方向に撚数６０Ｔ／Ｍで撚って、１本のストランドを得た。このストランド３本を引き揃えて、Ｚ方向に２５Ｔ／Ｍで加撚して、ロープ径が１４ｍｍの撚りロープを得た。
【００２７】
この撚りロープを１ｍの長さに切断し、その両末端４５ｍｍを解撚して、３本のストランドＡ，Ｂ及びＣに分離した。そして、図３に示した方法でアンカー部１，１を作成した後、１８０℃で５分間熱処理し、次いで冷却した。この熱処理及び冷却によって、芯鞘型熱融着フィラメントの鞘成分が溶融した後に固化し、撚りロープを形成している芯鞘型熱融着フィラメント同士が強固に接着し、全体が高剛性化した連結ロープが得られた。
【００２８】
実施例２
融点２６０℃のポリエステル系重合体よりなるポリエステルフィラメント１４０本よりなる１６７０ｄｔｅｘのマルチフィラメントを準備した。このマルチフィラメント４本を引き揃えて、Ｚ方向に撚数２５０Ｔ／Ｍで撚って第一合撚糸を得た。この第一合撚糸３本を引き揃えて、Ｓ方向に撚数１２０Ｔ／Ｍで撚って第二合撚糸を得た。この第二合撚糸６本を引き揃えて、Ｓ方向に撚数６０Ｔ／Ｍで撚って第三合撚糸を得た。そして、この第三合撚糸の周囲を、実施例１で使用した第二合撚糸１２本で被覆するようにして引き揃え、Ｓ方向に撚数６０Ｔ／Ｍで撚って、１本のストランドを得た。このストランド３本を引き揃えて、Ｚ方向に２５Ｔ／Ｍで加撚して、ロープ径が１４ｍｍの撚りロープを得た。その後は、実施例１と同一の方法により、連結用ロープを得た。
【産業上の利用可能性】
【００２９】
本発明に係る連結用ロープ又は吊り下げ用ロープは、石材同士を連結したり、石材を運搬移動させるのに用いられる。したがって、河川や海岸の根固め工や護岸工等の石材を扱う用途に好適に用いられる。
【符号の説明】
【００３０】
１    アンカー部
２    環部
３    解撚開始点
４    未解撚部
【図３】
0005517259.tif 000002
【図４】
0005517259.tif 000003
【図５】
0005517259.tif 000004
【図１】
0005517259.tif 000005
【図２】
0005517259.tif 000006